КЕРАМИЧЕСКАЯ МАССА
CERAMIC MIXTURE

Изобретение относится к составам керамических масс, используемых в производстве фасадной плитки.
Известна керамическая масса следующего состава, мас.%: глина огнеупорная 50,0-80,0; доменный шлак 20,0-50,0 [1].
Задача изобретения - снижение температуры обжига изделий, полученных из керамической массы.
Технический результат достигается тем, что керамическая масса, включающая глину, доменный шлак, дополнительно содержит тальк при следующем соотношении компонентов, мас.%: глина кирпичная 83,0-84,0; доменный шлак 10,0-13,0; тальк 4,0-6,0.
2
2
3
2
3
3
В составе керамической массы может быть использована глина кирпичная любых месторождений, например глина Мало-Ступкинского месторождения, характеризующаяся следующим химическим составом, мас.%: SiO 52,0-75,1; AlO 12,67-21,94; FeO 2,7-6,44; СаО 1,76-7,07; MgO 1,08-5,42; SO 0,87; п.п.п. 3,01-4,2.
2
2
3
3
Доменный шлак характеризуется следующим химическим составом, мас.%: SiO 36,0-41,0; AlO 8,0-11,0; FeO 0,2-0,7; СаО 40,0-48,0; MgO 6,0-10,0; MnO 0,1-1,0; SO 0,5-2,2.
В таблице приведены составы керамической массы.
Компоненты дозируют в требуемых количествах, по отдельности размалывают до прохождения через сито №0,14, смешивают и готовят керамическую массу с влажностью 18-22%. Из полученной керамической массы пластическим способом формуют плитку, которую сушат и обжигают при температуре 950-970°С. Поверхность плитки покрывают слоем цветной эмали и обжигают вторично при температуре 950-970°С.
Источники информации
1. SU 507540, 1976.